(57)【要約】【課題】本発明は、６０℃以上の環境下で、マイクロカプセルが封入されたマイクロカプセル型画像表示層の層内のエアボイド発生を防止し、画像表示に欠陥が発生することのない電気泳動表示装置を提供することを目的とする。【解決手段】基板、電極層、マイクロカプセル型画像表示層、透明電極層、および表面に透明基板を順次積層されてなる構成の電気泳動表示装置において、  前記マイクロカプセル型画像表示層は、黒色電気泳動粒子、白色電気泳動粒子およびこれらを分散する電気泳動分散媒を内包するマイクロカプセルがバインダー樹脂とその硬化剤を主成分とする材料によって封入された構成からなることを特徴とする電気泳動表示装置である。【選択図】図１
2006133561.tif 000002
【特許請求の範囲】
【請求項１】
基板、電極層、マイクロカプセル型画像表示層、透明電極層、および表面に透明基板を順次積層されてなる構成の電気泳動表示装置において、
前記マイクロカプセル型画像表示層は、黒色電気泳動粒子、白色電気泳動粒子およびこれらを分散する電気泳動分散媒を内包するマイクロカプセルがバインダー樹脂とその硬化剤を主成分とする材料によって封入された構成からなることを特徴とする電気泳動表示装置。
【請求項２】
前記バインダー樹脂とその硬化剤が、そのバインダー樹脂と硬化剤の分子内に有する反応性官能基が反応して硬化し、前記マイクロカプセルを封入してなることを特徴とする請求項１記載の電気泳動表示装置。
【請求項３】
前記マイクロカプセルとバインダー樹脂とその硬化剤の配合量が、重量比で５０〜１５０：１０：０．０３〜１．０であることを特徴とする請求項１または２記載の電気泳動表示装置。
【請求項４】
前記バインダー樹脂とその硬化剤に、さらに、増粘剤、界面活性剤からなる群から選ばれる少なくとも１種類を含むことを特徴とする請求項１〜３のいずれか１項に記載の電気泳動表示装置。
【発明の詳細な説明】
【技術分野】
【０００１】
本発明は、マイクロカプセルが封入されたマイクロカプセル型画像表示層の層内のエアボイド発生を防止し、画像表示に欠陥が発生することのない電気泳動表示装置に関する。
【背景技術】
【０００２】
フラットパネル表示装置として、現在、液晶表示装置（ＬＣＤ）が、厚さが薄く、小型化が可能であることから、様々な用途において広範囲に使用されている。このようなＬＣＤよりも更に薄型化、低消費電力化を目指す他の表示方式として、電気泳動現象を利用した表示装置が開発されている。電気泳動現象を利用した表示装置のひとつとして、マイクロカプセル型電気泳動方式が実用化されている。この方式の表示装置は、透明溶媒が満たされたマイクロカプセル中の正，負に帯電した白粒子、黒粒子を入れ、外部電圧の印加によってそれぞれの粒子を表示面に引き上げて画像を形成するものである。
【０００３】
マイクロカプセルのサイズは数十μｍ〜数百μｍと小さいので、このマイクロカプセルを透明なバインダに分散させると、インクのように塗工することができる。このインクは、外部から電圧を印加することで画像を描くことができるので、電子インクと呼ばれる。透明電極を形成した透明樹脂膜にこの電子インクを塗工し、アクティブマトリックス駆動用の電極回路を形成した基板に貼り合わせると、アクティブマトリックスディスプレイパネルを得ることができる。通常、透明電極を形成した透明樹脂膜に電子インクを塗工した部品を「前面板」と呼び、アクティブマトリックス駆動用の電極回路を形成した基板を「背面板」と呼んでいる。
【０００４】
このようなマイクロカプセル型電気泳動表示装置は、５０℃以下の環境下であれば、高コントラストの優れた性能であるが、６０℃以上の環境では、画像表示層のマイクロカプセルやバインダーから水分が揮発し始め、画像表示層内にエアボイドが発生し、画像欠陥となるという問題がある。
【発明の開示】
【発明が解決しようとする課題】
【０００５】
本発明は、上記の課題を解決するためになされたものであって、６０℃以上の環境下で、マイクロカプセルが封入されたマイクロカプセル型画像表示層の層内のエアボイド発生を防止し、画像表示に欠陥が発生することのない電気泳動表示装置を提供することを目的とする。
【課題を解決するための手段】
【０００６】
上記の課題を解決するため、すなわち、
請求項１に係る発明は、
基板、電極層、マイクロカプセル型画像表示層、透明電極層、および表面に透明基板を順次積層されてなる構成の電気泳動表示装置において、
前記マイクロカプセル型画像表示層は、黒色電気泳動粒子、白色電気泳動粒子およびこれらを分散する電気泳動分散媒を内包するマイクロカプセルがバインダー樹脂とその硬化剤を主成分とする材料によって封入された構成からなることを特徴とする電気泳動表示装置である。
【０００７】
請求項２に係る発明は、
前記バインダー樹脂とその硬化剤が、そのバインダー樹脂と硬化剤の分子内に有する反応性官能基が反応して硬化し、前記マイクロカプセルを封入してなることを特徴とする請
求項１記載の電気泳動表示装置である。
【０００８】
請求項３に係る発明は、
前記マイクロカプセルとバインダー樹脂とその硬化剤の配合量が、重量比で５０〜１５０：１０：０．０３〜１．０であることを特徴とする請求項１または２記載の電気泳動表示装置である。
【０００９】
請求項４に係る発明は、
前記バインダー樹脂とその硬化剤に、さらに、増粘剤、界面活性剤からなる群から選ばれる少なくとも１種類を含むことを特徴とする請求項１〜３のいずれか１項に記載の電気泳動表示装置である。
【発明の効果】
【００１０】
本発明により、マイクロカプセル型画像表示層は、バインダー樹脂とその硬化剤を主成分とするマトリックス材料を用いて、バインダー樹脂とその硬化剤の分子内に有する反応性官能基が反応して硬化し、マイクロカプセルが封入された構成であることから、マイクロカプセル型画像表示層の層内が６０℃以上の環境下でのエアボイド発生を防止し、画像表示に欠陥が発生することのない電気泳動表示装置を提供することができる。
【発明を実施するための最良の形態】
【００１１】
以下に本発明の一実施例としての実施形態について図面を参照して説明する。図１は、本発明の電気泳動表示装置の基本構成の一例を示す断面模式図である。電気泳動表示装置１０は、図１に示すように、表面側に透明基板８と、この透明基板８に対向配置される対向基板１との間に、黒色電気泳動粒子４ａと白色電気泳動粒子４ｂの帯電粒子と電気泳動分散液４ｃを内包する構造体として機能するマイクロカプセル３がバインダー樹脂とその硬化剤を主成分とするマトリックス材料５の分子内に有する反応性官能基が反応硬化して封入された構成のマイクロカプセル型画像表示層６を形成しており、透明基板８の内側（図１における下面側）には透明電極７が形成され、対向基板６の内側（図１における上面側）には対向電極２が形成されている。この電気泳動表示装置１０は、透明基板８側が表示面となっており、帯電粒子は、黒色電気泳動粒子４ａを負電荷に、白色電気泳動粒子４ｂを正電荷に帯電させている。
【００１２】
本発明における透明基板１および対向基板６は、ポリエチレンテレフタレート（ＰＥＴ）、ポリエーテルサリフォン（ＰＥＳ）、ポリカーボネート（ＰＣ）などのプラスチックフィルム基材、あるいはガラス、石英などの無機材料基材を用いることができる。ここで、少なくとも表示面側の透明基板１は、光透過性を有するものを用いるようにする。
【００１３】
透明電極２および対向電極７は、いずれも、金属材料としてＡｌ、Ａｕ、Ｐｔ、Ａｇ、Ｎｉ、Ｔｉ、Ｃｒなどを用いることができ、少なくとも表示面側の透明電極２は、ＩＴＯ（Ｉｎｄｉｕｍ  Ｔｉｎ  Ｏｘｉｄｅ）、ＺｎＯ、ＳｎＯ2などの金属酸化物透明材料を用いるようにする。
【００１４】
黒色電気泳動粒子４ａと白色電気泳動粒子４ｂの帯電粒子は、絶縁性の分散媒４ｃ中で帯電しうる材料が用いられ、本質的に正か負かのいずれかに帯電させている。この帯電粒子は、必要に応じて、粒子の表面を種々の界面活性剤、分散剤等を用いて処理することで所望の表面電荷を付与することができるのみならず、分散液中での分散安定性を向上させることができる。黒色電気泳動粒子４ａは、アニリンブラック、カーボンブラック等の黒色顔料などを使用する。白色電気泳動粒子４ｂは、酸化チタンや酸化アルミニウム、酸化亜鉛、硫化亜鉛等の無機顔料の他、ガラスあるいは樹脂等の微粉末、さらにはこれらの複合体などを使用する。黒色電気泳動粒子４ａを負電荷に、白色電気泳動粒子４ｂを正電荷
に帯電させている。
【００１５】
電気泳動分散媒４ｃは、帯電粒子が良好、かつ、安定に帯電することができる絶縁性液体、つまり、実質的に水に不溶の有機溶媒から形成される。例えば、ドデカノール、ウンデカノール等の長鎖アルコール系溶媒や、ジブチルケトン、メチルイソブチルケトン等の多炭素ケトン類や、ペンタン、ヘキサン、オクタン等の脂肪族炭化水素や、シクロヘキサン、メチルシクロヘキサン等の脂環式炭化水素や、ベンゼン、トルエン、キシレン、ヘキシルベンゼン、ブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素や、塩化メチレン、クロロホルム、四塩化炭素、１，２−ジクロロエタン等のハロゲン化炭化水素や、シリコンオイル、オリーブオイル等の種々の油類のいずれか単体、あるいはこれらの混合物が挙げられる。この分散媒４ｃは、染料などの着色剤を溶解または分散させることで着色することもできる。
【００１６】
マイクロカプセル３を形成する材料としては、光を十分に透過させる材料が好ましく、具体的には、尿素−ホルムアルデヒド樹脂、メラミン−ホルムアルデヒド樹脂、ポリエステル樹脂、ポリウレタン樹脂、ポリエチレン樹脂、ポリスチレン樹脂、ポリアミド樹脂、アクリル酸エステル樹脂、メタクリル酸エステル樹脂、酢酸ビニル樹脂、ゼラチン等が挙げられる。これらを単独、あるいは、２種以上混合して使用することも可能である。本発明に用いられるマイクロカプセルの大きさは、１〜１，０００μｍであり、好ましくは、１０〜１００μｍである。
【００１７】
マイクロカプセルを作製する際、まず、疎水性分散液を親水性媒体に乳化分散する必要がある。親水性媒体としては水が最も好ましいが、場合によっては水に溶解する有機溶剤、例えばアルコール類等を添加してもよい。また、乳化分散には水溶性高分子化合物や無機微粒子等の保護コロイドを使用する。
【００１８】
水溶性高分子化合物としては、例えばアクリル酸重合物、（メタ）アクリル酸共重合物（アクリル酸メチル等のアクリル酸エステル、アクリル酸アミド、アクリロニトリル、２−メチルプロパンスルホン酸、スチレンスルホン酸、酢酸ビニル等との共重合物等）、マレイン酸共重合物（スチレン、エチレン、プロピレン、メチルビニルエーテル、酢酸ビニル、イソブチレン、ブタジエン等とマレイン酸との共重合物等）、カルボキシメチルセルロース、メチルセルロース、ヒドロキシエチルセルロース、ゼラチン、アラビアゴム、澱粉誘導体、ポリビニルアルコール等を利用することができる。無機微粒子としては、例えば、タルク、ベントナイト、有機ベントナイト、ホワイトカーボン、コロイド状シリカ、コロイド状アルミナ、微粒子シリカ、炭酸カルシウム、硫酸カルシウム等を使用することができる。
【００１９】
さらに、乳化状態をコントロールするために他の非イオン性界面活性剤やイオン性界面活性剤を使用することができる。
【００２０】
マイクロカプセルの製造方法としては、樹脂溶液に分散させた荷電粒子、分散媒からなる芯物質のまわりに樹脂の濃厚相を分離させる相分離法、樹脂溶液中の芯物質のまわりに樹脂の硬化剤などにより樹脂を硬化させる液中硬化被覆法、芯物質を分散させたエマルジョンの内相、あるいは、外相のいずれか一方からモノマや重合触媒を供給し、芯物質の表面を樹脂で覆うインシチュー重合法、芯物質を分散させたエマルジョンの内相と外相の両方からモノマを供給する界面重合法などのマイクロカプセル化技法が好適であるが、これらの方法に限定されるものではない。
【００２１】
特に、インシチュー重合法、あるいは、相分離法を用いて製造することにより、粒径の揃った、かつ、荷電粒子が均一に分散されたマイクロカプセルを製造することができる。ここで用いる重合性モノマは、アクリル酸エステル、メタクリル酸エステル、スチレン、および、その誘導体、イソシアネート、各種アミン、エポキシ基を有する化合物などが好適である。必要に応じて、ふるい分け、比重分離法などの任意の方法により作製したマイクロカプセルの径の分布を制御する。
【００２２】
上記の電気泳動性粒子、電気泳動分散媒含有マイクロカプセルとバインダー樹脂とその硬化剤を主成分とするマトリックス材料を溶解、分散、懸濁又は乳化し塗工液として調整し、得られる塗工液をワイヤーバーコート、ロールコート、ブレードコート、ディップコート、スプレーコート、スピンコート、またはグラビアコートなどの方法により電極板上に塗工・乾燥してマイクロカプセル型画像表示層６が得られる。マイクロカプセル型画像表示層の厚さは、好ましくは１０〜８０μｍである。
【００２３】
本発明におけるバインダー樹脂と硬化剤を主成分とするマトリックス材は、上記の塗工後の乾燥工程でバインダー樹脂と硬化剤の分子内に有する反応性官能基が反応硬化することを特徴とするものであり、反応硬化によりマイクロカプセル型画像表示層６の層内が６０℃以上の環境下でのエアボイド発生を防止し、画像表示に欠陥が発生することのない電気泳動表示装置が得られる。
【００２４】
硬化剤として、１分子当り２個以上のイソシアネート基および／またはエポキシ基を有する化合物を用い、バインダー樹脂としては、上記のイソシアネート基と反応可能な官能基を有する、例えば、反応性ヒドロキシル基を有するアクリルポリオールやアクリロイ基含有化合物などの多官能アミン化合物変性体を含有するポリエステル系樹脂類、アクリル系樹脂類、ポリウレタン系樹脂類、フッ素系樹脂等の熱可塑性樹脂が好ましく用いられる。また、エポキシ基と反応可能な官能基を有する、例えば、酸無水物基、カルボキシル基およびカルボン酸金属塩からなる群から選ばれる少なくとも１種の基を分子内に含有するポリエステル系樹脂類、アクリル系樹脂類、ポリウレタン系樹脂類、フッ素系樹脂等の熱可塑性樹脂が好ましく用いられる。
【００２５】
１分子当り２個以上のイソシアネート基を有する化合物としては、芳香族や脂肪族及び脂環族の有機ジイソシアネート類があり、例えばトリレンジイソシアネート、キシレンジイソシアネート、１，５−ナフタレンジイソシアネート、１，４−テトラメチレンジイソシアネート、１，６−ヘキサメチレンジイソシアネート、２，２，４−トリメチルヘキサメチレンジイソシアネート、イソホロンジイソシアネート、４，４−ジシクロヘキシルメタンジイソシアネート、１，４−シクロヘキシルジイソシアネート等がある。又、これらの有機ジイソシアネート類を、ビューレット体、イソシアヌレート体、トリメチロールプロパンアダクト体等のイソシアネート誘導体に変性して用いても良い。さらに、ポリエーテルポリオールやポリエステルポリオール等の高分子ポリオールと上記の有機ジイソシアネート類を反応させて得られる遊離のイソシアネート基を有するウレタン樹脂等、１分子当り２個以上のイソシアネート基を有する化合物であれば使用できる。
【００２６】
１分子当り２個以上のエポキシ基を有する化合物としては、ビスフェノールＡ型やビスフェノールＦ型のエポキシ樹脂や多価アルコールのグリシジルエーテル型、例えばエチレングリコールグリシジルエーテル、プロピレングリコールグリシジルエーテル、グリセロールポリグリシジルエーテル、ソルビトールポリグリシジルエーテル等があり、その他オレフィン類を過酸で酸化させて得られる環状脂肪族エポキシ樹脂等がある。また、グリシジル（メタ）アクリレートとその他の（メタ）アクリレート類を共重合したアクリル系エポキシ化合物等、１分子当り２個以上のエポキシ基を有する化合物であれば使用できる。
【００２７】
本発明におけるマイクロカプセル、バインダー樹脂、硬化剤の好ましい配合量は、重量比でバインダー１０重量部に対してマイクロカプセルが５０〜１５０重量部、硬化剤は０．０３重量部以上、好ましくは０．０３〜１重量部である。また、必要に応じて、界面活性剤、増粘剤等を適宜添加してもよい。
【００２８】
界面活性剤は、バインダー樹脂、硬化剤と混ざり合うことのできるノニオン（非イオン）系界面活性剤およびアニオン系界面活性剤、カチオン系界面活性剤、両性系界面活性剤のイオン系界面活性剤を単独、または、２種以上混合して用いる。
【００２９】
ノニオン（非イオン）系界面活性剤としては、例えば、ポリオキシアルキレンアルキルフェノールエーテル類、ポリオキシアルキレンエーテル類、ポリオキシアルキレンアルキルエステル類、ソルビタン脂肪酸エステル類、ポリオキシエチレンソルビタンエステル類、ポリオキシエチレンアルキルアミン類等が挙げられる。
【００３０】
アニオン系界面活性剤としては、例えば、カルボン酸塩類、アルコール系硫酸エステル塩類、硫酸エステル塩類、スルホン酸塩類、ポリオキシアルキレン系スルホン酸塩類、スルホ琥珀酸エステル塩類、リン酸エステル類およびリン酸塩類等が挙げられる。
【００３１】
カチオン系界面活性剤としては、例えば、アルキルトリメチルアミン系４級アンモニウム塩類、酢酸塩類、ベンジルアミン系４級アンモニウム塩類、ポリオキシアルキレン系４級アンモニウム塩類等が挙げられる。
【００３２】
両性系界面活性剤としては、例えば、各種ベタイン型界面活性剤、各種イミダゾリン系界面活性剤、β−アラニン型界面活性剤、ポリオクチルポリアミノエチルグリシン塩酸塩等が挙げられる。
【００３３】
増粘剤としては、水系及び非水系があり、前記液状成分３が水溶性の場合は水系を選択し、油溶性の場合は非水系を選択する必要がある。増粘剤は、水系及び非水系共に無機系、有機系に大別され、どちらも使用可能である。具体的に水系としては、ヒドロキシエチルセルロース、メチルセルロース、カルボキシメチルセルロース、アルギン酸ソーダ、カゼイン、カゼイン酸ソーダ、キサンタンガム、ポリビニルアルコール、モンモリロナイト等が挙げられる。非水系としては、ステアリン酸アルミニウム、ステアリン酸亜鉛、オクチル酸アルミニウム、脂肪酸アマイド、酸化ポリエチレン、デキストリン脂肪酸エステル、ジベンジリデンソルビトール、有機ベントナイト、シリカ等が挙げられる。
【００３４】
上記の構成からなる本発明におけるマイクロカプセルをバインダー樹脂とその硬化剤を主成分とするマトリックス材料が反応硬化してマイクロカプセルを封入されてなるマイクロカプセル型画像表示層６の層内が６０℃以上の環境下でのエアボイド発生を防止し、画像表示に欠陥が発生することのない電気泳動表示装置を表示部として用いて、例えば、多色表示パネルを提供することができる。
【００３５】
図２に、一実施例としての多色表示パネルの模式断面図を示してある。少なくとも一方が透明な一対の基板間に、電界の印加により移動する粒子を含むマイクロカプセル型画像表示層を備えた表示体を配置した多色表示パネルの一対の基板の少なくとも一方の透明な基板上に、カラーフィルタを形成した、マイクロカプセル型画像表示層の層内が６０℃以上の環境下でのエアボイド発生を防止し、画像表示に欠陥が発生することのない多色表示パネル２０である。
【００３６】
図２に示すように、多色表示パネル２０は、表面側に透明基板１８と、この透明基板１８に対向配置される画素電極１２との間に、黒色電気泳動粒子１４ａと白色電気泳動粒子
１４ｂの帯電粒子と電気泳動分散液１４ｃを内包する構造体として機能するマイクロカプセル１３がバインダー樹脂とその硬化剤を主成分とするマトリックス材料の分子内に有する反応性官能基が反応硬化して封入された構成のマイクロカプセル型画像表示層１６を形成しており、透明基板１８の内側（図１における下面側）にはカラーフィルタ１９が形成され、そのカラーフィルタ１９の内側に透明電極１７が形成され、対向基板１１の内側（図１における上面側）には酸化インジウム錫（ＩＴＯ）からなる縦３７０μｍ×横１１０μｍのパターンが２０μｍの間隔を空けて繰り返し形成されている画素電極２、マトリクス電極（図示せず）、およびスイッチング素子（図示せず）が設けられている。
【００３７】
多色表示パネルは、白色電気泳動粒子１４ｂと黒色電気泳動粒子１４ａとを透明な誘電性分散媒１４ｃ中に分散させて内包するマイクロカプセル１３を封入したマイクロカプセル型画像表示層１６を基板間に配置したものである。電気泳動粒子が電界の印加により移動可能としたものである。
【００３８】
図３に、透明基板上に形成したカラーフィルタの一例を示す平面模式図を示した。透明基板１８上に、形成したカラーフィルタ１９のパターン形状は特に制限されるものではなく、適宜好適な形状を用いることが出来る。例えば、各々のパターン形状が長方形、正方形や円に近い場合には、３種類のパターン９ａ、９ｂ、９ｃが繰り返し並んでいても、Ｌ字配列であっても、三角配列であっても、さらにはモザイク配列やランダム配列であってもよい。
【００３９】
また、カラーフィルタは、複数の着色パターンと無着色領域を含むものとすることが出来る。この場合、無着色領域の面積は、複数の着色パターンのうち、最も面積が小さいものと同一又はそれよりも小さいことが望ましい。そうすることにより、より高品位の多色表示を実現することが出来る。
【００４０】
なお、複数の着色パターンは、赤（Ｒ）、緑（Ｇ）、青（Ｂ）、イエロー（Ｙ）、マゼンタ（Ｍ）、シアン（Ｃ）の３原色とすることが出来る。本発明の多色表示パネルの動作原理は、例えば、次の通りである。即ち、少なくとも一方にカラーフィルタを設けた一対の基板間に、白色電気泳動粒子と黒色電気泳動粒子とを透明分散媒中に分散させて封入したマイクロカプセルを配置した多色表示パネルにおいて、電気泳動粒子に対し、カラーフィルタ側が正となる方向の電界を印加すると、白色電気泳動粒子が負に帯電している場合、カラーフィルタ側に移動し、観察側からの光がそれに反射して、対向する着色パターンを透過し、その着色パターンの色表示がなされる。
【００４１】
逆に、電気泳動粒子対し、カラーフィルタ側が負となる方向の電界を印加すると、黒色電気泳動粒子または回転粒子の黒色領域がカラーフィルタ側に移動し、観察側からの光がそれに吸収され、色表示はなされない。
【００４２】
このように、電気泳動粒子に印加される電界の方向を適宜選択・制御することにより、所定の多色表示を行うことが出来るのである。以上のように構成される多色表示パネルによると、マイクロカプセル型画像表示層６の層内が６０℃以上の環境下でのエアボイド発生を防止し、画像表示に欠陥が発生することのない、高精細で、高い画像品位の多色表示を実現することが可能である。
【００４３】
本発明の電気泳動表示装置は、電子機器として、電子ペーパー、電子ノート、表示装置（ディスプレイ）、電子ブック、モバイル型パーソナルコンピュータ、携帯電話、ディジタルスチルカメラ、テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等を挙げることができ、
上記電子機器の表示部として、電気泳動表示装置を適用することが可能である。
【００４４】
以下に、本発明の具体的な実施例として、硬化剤の添加量を種々変えたマイクロカプセル型画像表示層を備える電気泳動表示装置を作成し、それらの保存安定性を評価した結果を示す。
【実施例１】
【００４５】
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られる本発明におけるマイクロカプセル型画像表示層を作成した。
【００４６】
＜使用した材料とその配合比＞
バインダー樹脂：ポリウレタン樹脂                        １０重量部
マイクロカプセル：粒径４０μｍの２粒子系電気泳動型マイクロカプセル
７０重量部
硬化剤：へキサメチレンジイソシアネート                    １重量部
界面活性剤：ノニオン系界面活性剤                          ０．０２重量部
増粘剤：セルロース系増粘剤                                ０．０５重量部
【実施例２】
【００４７】
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られる本発明のマイクロカプセル型画像表示層を作成した。
【００４８】
＜使用した材料とその配合比＞
バインダー樹脂：ポリウレタン樹脂                        １０重量部
マイクロカプセル：粒径４０μｍの２粒子系電気泳動型マイクロカプセル
７０重量部
硬化剤：へキサメチレンジイソシアネート                    ０．０３重量部
界面活性剤：ノニオン系界面活性剤                          ０．０２重量部
増粘剤：セルロース系増粘剤                                ０．０５重量部
【実施例３】
【００４９】
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られる本発明におけるマイクロカプセル型画像表示層を作成した。
【００５０】
＜使用した材料とその配合比＞
バインダー樹脂：アクリル酸エステル共重合物              １０重量部
マイクロカプセル：粒径４０μｍの２粒子系電気泳動型マイクロカプセル
７０重量部
硬化剤：ビスフェノールＡ系エポキシ樹脂                    １重量部
界面活性剤：ノニオン系界面活性剤                          ０．０２重量部
増粘剤：セルロース系増粘剤                                ０．０５重量部
【実施例４】
【００５１】
下記に示す材料を用いた配合比で得られるマイクロカプセルと、バインダー樹脂とその
硬化剤を主成分とするマトリックス材料を溶解、分散、懸濁し塗工液として調整し、得られる塗工液を所定のコーテイング法により電極板上に塗工・乾燥して得られる本発明におけるマイクロカプセル型画像表示層を作成した。
【００５２】
＜使用した材料とその配合比＞
バインダー樹脂：アクリル酸エステル共重合物              １０重量部
マイクロカプセル：粒径４０μｍの２粒子系電気泳動型マイクロカプセル
７０重量部
硬化剤：ビスフェノールＡ系エポキシ樹脂                    ０．０３重量部
界面活性剤：ノニオン系界面活性剤                          ０．０２重量部
増粘剤：セルロース系増粘剤                                ０．０５重量部
【実施例５】
【００５３】
本発明におけるマイクロカプセル型画像表示層との性能と比較するための比較例として、
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られるマイクロカプセル型画像表示層を作成した。
【００５４】
＜使用した材料とその配合比＞
バインダー樹脂：ポリウレタン樹脂                        １０重量部
マイクロカプセル：粒径４０μｍの２粒子系電気泳動型マイクロカプセル
７０重量部
硬化剤：へキサメチレンジイソシアネート                    ０重量部（添加せず）
界面活性剤：ノニオン系界面活性剤                          ０．０２重量部
増粘剤：セルロース系増粘剤                                ０．０５重量部
【実施例６】
【００５５】
本発明におけるマイクロカプセル型画像表示層との性能と比較するための比較例として、
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られるマイクロカプセル型画像表示層を作成した。
＜使用した材料とその配合比＞
バインダー樹脂：ポリウレタン樹脂                        １０重量部
マイクロカプセル：粒径４０μｍの２粒子系電気泳動型マイクロカプセル
７０重量部
硬化剤：ヘキサメチレンジイソシアネート                    ０．０１重量部
界面活性剤：ノニオン系界面活性剤                          ０．０２重量部
増粘剤：セルロース系増粘剤                                ０．０５重量部
【実施例７】
【００５６】
本発明におけるマイクロカプセル型画像表示層との性能と比較するための比較例として、
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られるマイクロカプセル型画像表示層を作成した。
【００５７】
＜使用した材料とその配合比＞
バインダー樹脂：アクリル酸エステル共重合物              １０重量部
マイクロカプセル：粒径４０μｍの２粒子系電気泳動型マイクロカプセル
７０重量部
硬化剤：ビスフェノールＡ系エポキシ樹脂                    ０重量部（添加せず）
界面活性剤：ノニオン系界面活性剤                          ０．０２重量部
増粘剤：セルロース系増粘剤                                ０．０５重量部
【実施例８】
【００５８】
本発明におけるマイクロカプセル型画像表示層との性能と比較するための比較例として、
下記に示す材料を用いた配合比で得られるマイクロカプセルと、バインダー樹脂とその硬化剤を主成分とするマトリックス材料を溶解、分散、懸濁し塗工液として調整し、得られる塗工液を所定のコーテイング法により電極板上に塗工・乾燥して得られるマイクロカプセル型画像表示層を作成した。
【００５９】
＜使用した材料とその配合比＞
バインダー樹脂：アクリル酸エステル共重合物              １０重量部
マイクロカプセル：粒径４０μｍの２粒子系電気泳動型マイクロカプセル
７０重量部
硬化剤：ビスフェノールＡ系エポキシ樹脂                    ０．０１重量部
界面活性剤：ノニオン系界面活性剤                          ０．０２重量部
増粘剤：セルロース系増粘剤                                ０．０５重量部
実施例１〜８で得られたマイクロカプセル画像表示層を評価用サンプルとして、ＩＴＯ等の透明電極層を設けた基板の電極層側に設け、ウレタン系樹脂の接着剤を介してＩＴＯ等の透明電極層を設けた基板の電極層側面と貼り合わせ、その貼り合わせた端部をエポキシ樹脂でシールした電気泳動表示装置である。その大きさは、縦１００ｍｍ，横１２０ｍｍである。
【００６０】
保存安定性は、温度６０℃、湿度８０％の環境条件で、時間２４、５０、１００ｈｒ後のマイクロカプセル画像表示層のエアボイド数を測定した。その結果を表１に示す。なお、評価判定はエアボイドが１個も認められない場合を合格（○）とした。
【００６１】
【表１】
2006133561.tif 000003
。
【００６２】
表１より、実施例１〜４で得られた本発明の電気泳動表示装置は、実施例５〜８で得られた本発明の比較例としての電気泳動表示装置に比較して、温度６０℃、湿度８０％の環境下で、時間１００ｈｒ後においてものエアボイドが１個も認められない。このことは、マイクロカプセルをバインダー樹脂とその硬化剤を主成分とするマトリックス材料が反応硬化してマイクロカプセルが封入されてなるマイクロカプセル型画像表示層の構成によるものである。その結果、画像表示に欠陥が発生することのない電気泳動表示装置が得られた。
【図面の簡単な説明】
【００６３】
【図１】本発明の電気泳動表示装置のを表示部とする一例を示す断面模式図である。
【図２】本発明の電気泳動表示装置を表示部とする多色表示パネルの一例を示す断面模式図である。
【図３】図２の多色表示パネルに備えるカラーフィルタの一例を示す平面模式図である。
【符号の説明】
【００６４】
１、１１・・・対向基板
２・・・対向電極層
３、１３・・・マイクロカプセル（構造体）
４ａ、１４ａ・・・黒色電気泳動粒子
４ｂ、１４ｂ・・・白色電気泳動粒子
４ｃ、１４ｃ・・・電気泳動分散媒
５、１５・・・マイクロカプセルを封入するマトリックス材料
６、１６・・・マイクロカプセル型画像表示層
７、１７・・・透明電極層
８、１８・・・透明基板
１０、２０・・・電気泳動表示装置
１２・・・画素電極層
１９・・・カラーフィルタ
１９ａ・・・カラーフィルタ（赤色パターン）
１９ｂ・・・カラーフィルタ（緑色パターン）
１９ｃ・・・カラーフィルタ（青色パターン）
【図１】
2006133561.tif 000004
【図２】
2006133561.tif 000005
【図３】
2006133561.tif 000006